(57)【要約】【課題】本発明は、ウレタン結合を含む新規なフルオレン系樹脂重合体、その製造方法、およびこれをバインダー樹脂として含むネガ型感光性樹脂組成物に関するものである。 【解決手段】前記ウレタン結合を含むフルオレン系樹脂重合体の製造時、酸二無水物の代わりにジイソシアネート基を用いてジオール化合物との縮合反応を進めた後に、別に酸無水物を用いて所望の酸基を導入することから、感光性樹脂組成物内において低い分子量にもかかわらず、耐化学性および現象マージンに優れ、向上した感度を提供する。【選択図】図１【特許請求の範囲】
【請求項１】
次の一般式１で表されるウレタン基を含むフルオレン系樹脂重合体。
【化１】
2010523756.tif 000008
式中、Ｒ１はジイソシアネートから誘導された２価の炭化水素基であり、Ｒ２は酸無水物から誘導された酸成分を構成する基であり、ｍは０〜３であり、ｎは３〜８である。
【請求項２】
前記重合体の酸価は６０〜１２０ＫＯＨｍｇ/ｇであることを特徴とする請求項１に記載のウレタン基を含むフルオレン系樹脂重合体。
【請求項３】
前記重合体のポリスチレン換算重量平均分子量は３,０００〜６,０００であることを特徴とする請求項１に記載のウレタン基を含むフルオレン系樹脂重合体。
【請求項４】
フルオレン基を含むジオール化合物とジイソシアネートを反応させるステップと、
前記反応物に酸無水物を添加して反応させるステップと、を含む請求項１に記載の一般式１で表されるウレタン基を含むフルオレン系樹脂重合体の製造方法。
【請求項５】
前記フルオレン基を含むジオール化合物とジイソシアネートの反応当量比は１.１:１〜３:１であることを特徴とする請求項４に記載の製造方法。
【請求項６】
前記フルオレン基を含むジオール化合物は次の一般式２で表されることを特徴とする請求項４に記載の製造方法。
【化２】
2010523756.tif 000009
式中、ｍは０〜３である。
【請求項７】
前記ジイソシアネートは次の一般式３で表されることを特徴とする請求項４に記載の製造方法。
(化３)
ＮＣＯ-Ｒ１-ＮＣＯ
式中、Ｒ１は２価の炭化水素基である。
【請求項８】
前記ジイソシアネートは、トリメチレンジイソシアネート、テトラメチレンジイソシアネート、ヘキサメチレンジイソシアネート、ペンタメチレンジイソシアネート、１,２-プロピレンジイソシアネート、２,３-ブチレンジイソシアネート、１,３-ブチレンジイソシアネート、ドデカメチレンジイソシアネート、２,４,４-トリメチルヘキサメチレンジイソシアネート、ｗ,ｗ'-ジイソシアネート-１,３-ジメチルベンゼン、ｗ,ｗ'-ジイソシアネート-１,４-ジメチルベンゼン、ｗ,ｗ'-ジイソシアネート-１,３-ジエチルベンゼン、１,４-テトラメチルキシレンジイソシアネート、１,３-テトラメチルキシレンジイソシアネート、イソホロンジイソシアネート、１,３-シクロペンタンジイソシアネート、１,３-シクロヘキサンジイソシアネート、１,４-シクロヘキサンジイソシアネート、メチル-２,４-シクロヘキサンジイソシアネート、メチル-２,６-シクロヘキサンジイソシアネート、４,４'-メチレンビスイソシアネートメチルシクロヘキサン、２,５-イソシアネートメチルビシクロ[２,２,２]ヘプタン、および２,６-イソシアネートメチルビシクロ[２,２,１]ヘプタンからなる群より選択されることを特徴とする請求項７に記載の製造方法。
【請求項９】
前記フルオレン基を含むジオール化合物は次の一般式４で表されるジオール化合物をさらに含むことを特徴とする請求項４に記載の製造方法。
【化４】
2010523756.tif 000010
式中、Ｒは水素またはメチル基であり、Ｘは、Ｃ１〜Ｃ１０のアルキレン、-(ＣＨ２ＣＨ２Ｏ)ｎＣＨ２ＣＨ２-(ここで、ｎは１〜１０の整数)、-(ＣＨＣＨ３ＣＨ２)ｎＯＣＨＣＨ３ＣＨ２-(ここで、ｎは１〜１０の整数)、
【化５】
2010523756.tif 000011
(ここで、Ｚは、直接結合またはＣ１〜Ｃ６のアルキレン、ケトン、-Ｏ-、-Ｓ-、-ＳＯ２-、ヘキサフルオロプロピレン、-ＯＣ６Ｈ４Ｏ-、および-ＯＣ６Ｈ４Ｃ(ＣＨ３)２Ｃ６Ｈ４Ｏ-からなる群より選択されるいずれか一つである。)、９,９-ビスフェノールフルオレニル、９,９-ビス(４'-エトキシフェニル)フルオレニルからなる群より選択されるものである。
【請求項１０】
前記酸無水物は、コハク酸無水物、グルタル酸無水物、メチルコハク酸無水物、マレイン酸無水物、メチルマレイン酸無水物、フタル酸無水物、１,２,３,６-テトラヒドロフタル酸無水物、３,４,５,６-テトラヒドロフタル酸無水物、ヘキサヒドロフタル酸無水物およびシス-５-ノルボルネン-(エンド、エキソ)-２,３-ジカルボン酸無水物からなる群より選択される１種以上であることを特徴とする請求項４に記載の製造方法。
【請求項１１】
前記酸無水物は、前記フルオレン基を含むジオール化合物の残存アルコールと反応することを特徴とする請求項４に記載の製造方法。
【請求項１２】
請求項１に記載のウレタン基を含むフルオレン系樹脂重合体を含むネガ型感光性樹脂組成物。
【請求項１３】
前記ウレタン基を含むフルオレン系樹脂重合体は、全感光性樹脂組成物に対して１〜３０重量％で含まれることを特徴とする請求項１２に記載のネガ型感光性樹脂組成物。
【請求項１４】
前記ネガ型感光性樹脂組成物は、溶媒、多官能性架橋剤、光開始剤、および着色顔料をさらに含むことを特徴とする請求項１２に記載のネガ型感光性樹脂組成物。
【請求項１５】
請求項１２〜１４のうちいずれか１項に記載のネガ型感光性樹脂組成物により形成されたブラックマトリックス。
【請求項１６】
請求項１５に記載のブラックマトリックスを含むカラーフィルタ。
【請求項１７】
請求項１６に記載のカラーフィルタを含む液晶表示素子。
【発明の詳細な説明】
【技術分野】
【０００１】
本発明は、ウレタン基を含むフルオレン系樹脂重合体、その製造方法、およびこれを含むネガ型感光性樹脂組成物に関するものであり、特に、酸価と分子量が高くない新規なフルオレン系樹脂重合体を製造し、これを感光性樹脂組成物に含ませて、現像マージンおよび耐化学性に優れると共に、感度上昇効果を得ることができる感光性樹脂組成物を提供する。 
【背景技術】
【０００２】
ノートブック型パソコンと液晶テレビに代表的に適用される液晶表示装置(ＬＣＤ)等の液晶表示素子のためにはカラーフィルタが必要である。現在、カラーフィルタの製造方法としては顔料分散法が主に用いられている。 
【０００３】
しかしながら、その前提条件として平滑性、解像性、現像性、耐熱性、耐光性、分光特性、製造工程の簡素化、感度、さらに保存安定性にも優れた感光性樹脂組成物が要求されている。
【０００４】
一般のフルオレン系樹脂は、フルオレン基を含むジオール化合物と酸二無水物との縮合重合反応によって製造されるが、通常、製造された前記フルオレン系樹脂は酸価が高く、分子量が低いという問題点があった。したがって、前記のような構造のフルオレン系樹脂をネガ型感光性樹脂組成物に用いる場合、基板との接着性には優れるが、現像工程にぜい弱であるという欠点がある。 
【０００５】
また、前記従来のフルオレン系樹脂重合体は、現像マージンや耐化学性を高めるために、反応性基を含有したジオール化合物と二無水物間の反応比率が１:１に近く重合を行わなければならないが、このような場合は、溶解度の良くない酸二無水物が残存して保存安定性を阻害し、しかも、酸価もそれに伴って大きくなるため、パターンが剥離され易い。逆にジオール化合物を酸二無水物により超過して重合させると、酸価は低くなるが、それにより分子量も共に減少することになり、現像マージンや耐化学性を低下させる結果をもたらす。
【発明の概要】
【発明が解決しようとする課題】
【０００６】
したがって、本発明は、前記のような従来技術の問題点を解決するためになされたものであり、本発明の目的は、フルオレン系樹脂が有する優れた基板接着性は維持しながら、低い分子量でも現像マージンおよび耐化学性を向上させると共に、感度改善効果があるウレタン基を含むフルオレン系樹脂重合体、その製造方法、およびこれを含むネガ型感光性樹脂組成物を提供することにある。
【課題を解決するための手段】
【０００７】
本発明では、フルオレン系樹脂重合体の製造時に、酸二無水物の代わりにジイソシアネート基を用いて、過量のフルオレン基を含むジオール化合物と１次反応をさせてウレタン結合を導入させた後、ここに酸無水物を添加し、前記ジオール化合物から残留したアルコールと反応させ酸基を導入することにより、新規なフルオレン系樹脂重合体を製造し、これを感光性樹脂組成物に含ませたものである。
【発明の効果】
【０００８】
本発明のフルオレン系樹脂重合体は、過量のフルオレン基を含むジオール化合物を用いることから、不飽和二重結合の反応性基の全体樹脂に対する比率が高くなって、感度向上の効果を得ることができ、酸価を低い状態に調節し易くなり、得られる樹脂が低い分子量であるにもかかわらず、ウレタン結合からなっているため、現像マージンおよび耐化学性を向上させることができる。
【図面の簡単な説明】
【０００９】
【図１】本発明の製造実施例１で製造されたフルオレン系樹脂重合体のＦＴ-ＩＲ ｍｉｃｒｏｓｃｏｐｙの結果を示すグラフである
【図２】本発明の製造実施例２で製造されたフルオレン系樹脂重合体のＦＴ-ＩＲ ｍｉｃｒｏｓｃｏｐｙの結果を示すグラフである。
【発明を実施するための形態】
【００１０】
前記のような本発明の目的を達成するためのウレタン結合を有するフルオレン系樹脂重合体は、次の一般式１で表されることを特徴とする。
【化１】
2010523756.tif 000002
【００１１】
式中、Ｒ１はジイソシアネートから誘導された２価の炭化水素基であり、Ｒ２は酸無水物から誘導された酸成分を構成する基であり、ｍは０〜３であり、ｎは３〜８である。
【００１２】
また、本発明の他の目的を達成するための前記一般式１で表されるウレタン結合を有するフルオレン系樹脂重合体の製造方法は、過量のフルオレン基を含むジオール化合物とジイソシアネートを反応させるステップと、前記反応物に酸無水物を添加して反応させるステップとを経ることを特徴とする。 
【００１３】
また、本発明のまた他の目的を達成するためのネガ型感光性樹脂組成物は、前記一般式１で表されるウレタン基を含むフルオレン系樹脂重合体を含むことを特徴とする。 
【００１４】
以下、本発明をより詳しく説明する。
【００１５】
本発明に係るウレタン結合を有するフルオレン系樹脂重合体は、前記一般式１と同様であり、その製造方法を以下で具体的に説明する。
【００１６】
先ず、第１ステップは、次の一般式２で表されるフルオレン基を有する過量のジオール化合物と次の一般式３で表されるジイソシアネートを、非プロトン性溶媒中に公知の活性触媒下で添加し加熱してウレタン結合を生成させる。前記活性触媒は前記反応物の反応性に応じて選択される。 
【化２】
2010523756.tif 000003
【００１７】
式中、ｍは０〜３である。
（化３）
ＮＣＯ-Ｒ１-ＮＣＯ
【００１８】
式中、Ｒ１は２価の炭化水素基であって、具体的にはエチレン、プロピレン、ブチレン、アミレン、ヘキシレンなどのような脂肪族炭化水素と、アリレンなどの芳香族炭化水素とも含む。
【００１９】
前記一般式３で表されるジイソシアネートの具体的な例としては、トリメチレンジイソシアネート、テトラメチレンジイソシアネート、ヘキサメチレンジイソシアネート、ペンタメチレンジイソシアネート、１,２-プロピレンジイソシアネート、２,３-ブチレンジイソシアネート、１,３-ブチレンジイソシアネート、ドデカメチレンジイソシアネート、２,４,４-トリメチルヘキサメチレンジイソシアネート、ｗ,ｗ'-ジイソシアネート-１,３-ジメチルベンゼン、ｗ,ｗ'-ジイソシアネート-１,４-ジメチルベンゼン、ｗ,ｗ'-ジイソシアネート-１,３-ジエチルベンゼン、１,４-テトラメチルキシレンジイソシアネート、１,３-テトラメチルキシレンジイソシアネート、イソホロンジイソシアネート、１,３-シクロペンタンジイソシアネート、１,３-シクロヘキサンジイソシアネート、１,４-シクロヘキサンジイソシアネート、メチル-２,４-シクロヘキサンジイソシアネート、メチル-２,６-シクロヘキサンジイソシアネート、４,４'-メチレンビスイソシアネートメチルシクロヘキサン、２,５-イソシアネートメチルビシクロ[２,２,２]ヘプタン、および２,６-イソシアネートメチルビシクロ[２,２,１]ヘプタンからなる群より選択されるものがあるが、これに限定されない。
【００２０】
従来はフルオレン系重合体の製造時にジオール化合物と酸二無水物を反応させたが、本発明では酸二無水物の代わりにジイソシアネートを用いて反応させてウレタン結合を生成させた後、残留ジオールと酸無水物を反応させる。本発明に係る前記ジオール化合物とジイソシアネートの反応当量比は１.１:１〜３:１であって、ジイソシアネートと反応するジオール化合物を過量用いることにその特徴がある。この場合、前記ジオール化合物の反応性基の不飽和二重結合の全体樹脂に対する比率が高くなり、感度向上の効果を得ることができる。また、過量添加されたジオール化合物がジイソシアネートと反応した後、残留のジオールは後で添加される酸無水物と反応する。 
【００２１】
本発明では、前記一般式２で表されるジオール化合物以外にも、次の一般式４で表されるジオール化合物をさらに含むことができる。
【化４】
2010523756.tif 000004
【００２２】
式中、Ｒは水素またはメチル基であり、Ｘは、Ｃ１〜Ｃ１０のアルキレン、-(ＣＨ２ＣＨ２Ｏ)ｎＣＨ２ＣＨ２-(ここで、ｎは１〜１０の整数)、-(ＣＨＣＨ３ＣＨ２)ｎＯＣＨＣＨ３ＣＨ２-(ここで、ｎは１〜１０の整数)、
【化５】
2010523756.tif 000005
(ここで、Ｚは、直接結合またはＣ１〜Ｃ６のアルキレン、ケトン、-Ｏ-、-Ｓ-、-ＳＯ２-、ヘキサフルオロプロピレン、-ＯＣ６Ｈ４Ｏ-、および-ＯＣ６Ｈ４Ｃ(ＣＨ３)２Ｃ６Ｈ４Ｏ-からなる群より選択されるいずれか一つである。)、９,９-ビスフェノールフルオレニル、９,９-ビス(４'-エトキシフェニル)フルオレニルからなる群より選択されるものである。
【００２３】
本発明のフルオレン系樹脂重合体を製造する第２ステップの反応は、さらに酸無水物を添加して、前記第１ステップの反応において使用された過量のフルオレン基を含むジオール化合物から残留されたアルコールと反応させて酸基を導入させるステップである。 
【００２４】
すなわち、本発明では、第１ステップで酸無水物を添加しなく、ウレタン結合が形成されて残ったアルコールと反応するように、第２ステップの反応時に添加して酸基を導入するため、酸価を低い状態に調節し易いという利点がある。また、最終的に得られるウレタン基を含むフルオレン系樹脂重合体が低い分子量を有するにもかかわらず、ウレタン結合を含んでいるため現像マージンおよび耐化学性を向上させることができる。
【００２５】
本発明で用いられる酸無水物は、コハク酸無水物、グルタル酸無水物、メチルコハク酸無水物、マレイン酸無水物、メチルマレイン酸無水物、フタル酸無水物、１,２,３,６-テトラヒドロフタル酸無水物、３,４,５,６-テトラヒドロフタル酸無水物、ヘキサヒドロフタル酸無水物およびシス-５-ノルボルネン-(エンド、エキソ)-２,３-ジカルボン酸無水物からなる群より選択されるものであり、これに限定されない。 
【００２６】
前記のような本発明の全体反応式の一例は次の反応式１の通りである。
【化６】
2010523756.tif 000006
【００２７】
前記のような方法により製造された本発明の一般式１で表されるフルオレン系樹脂重合体は、酸価が６０〜１２０ＫＯＨｍｇ/ｇであり、ポリスチレン換算重量平均分子量は３,０００〜６,０００の値を有する。
【００２８】
前記酸価は、一定量のフルオレン系樹脂重合体を特定溶媒に溶解させた後、水酸化カリウム水溶液で滴定させて、その中和量から測定される。
【００２９】
一方、本発明は、前記一般式１で表されるウレタン基を含むフルオレン系樹脂重合体を含む感光性樹脂組成物にもその特徴がある。
【００３０】
本発明に係る感光性樹脂組成物は、バインダー樹脂として１)前記ウレタン基を含むフルオレン系樹脂重合体を用い、ここに２)溶媒、３)多官能性架橋剤、４)光開始剤、および５)着色顔料などを含み、必要に応じてその他成分をさらに含むことができる。
【００３１】
本発明のバインダー樹脂の前記１)ウレタン基を含むフルオレン系樹脂重合体は、全感光性樹脂組成物に対して１〜３０重量％で含まれることが工程性の面で望ましい。
【００３２】
また、本発明の感光性樹脂組成物に用いられるバインダー樹脂として前記ウレタン結合を有するフルオレン系樹脂重合体以外にも、ウレタン樹脂、ポリエステル系樹脂、アクリル系樹脂などのその他樹脂をさらに含むこともできる。
【００３３】
また、本発明の２)溶媒としては特に制限されなく、目的により適宜選択できる。具体的な例としては、メタノール、エタノール、ｎ-プロパノール、イソプロパノール、ｎ-ブタノール、ｓｅｃ-ブタノール、およびｎ-ヘキサノールからなる群より選択される１種以上のアルコール類と、アセトン、メチルエチルケトン、メチルイソブチルケトン、シクロヘキサノン、およびジイソブチルケトンからなる群より選択されるケトン類と、酢酸エチル、酢酸ブチル、酢酸-ｎ-アミル、硫酸メチル、プロピオン酸エチル、フタル酸メチル、安息香酸エチル、およびメトキシプロピルアセテートからなる群より選択されるエステル類と、トルエン、キシレン、ベンゼン、およびエチルベンゼンからなる群より選択される芳香族炭化水素類と、四塩化炭素、トリクロロエチレン、クロロホルム、１,１,１-トリクロロエタン、塩化メチレン、およびモノクロロベンゼンからなる群より選択されるハロゲン化炭化水素類と、テトラヒドロフラン、ジエチルエーテル、エチレングリコールモノメチルエーテル、エチレングリコールモノエチルエーテル、および１-メトキシ２-プロパノールからなる群より選択されるエーテル類と、ジメチルホルムアミド、ジメチルアセトアミド、ジメチルスルホキシドおよびスルホランの中から選択されるものを単独で、もしくは２種以上を混合して用いることができる。
【００３４】
前記溶媒は、感光性組成物を溶解、乳化または分散させる役割をする。その含有量は全感光性樹脂組成物に対して３０〜９０重量％で含まれることが望ましい。
【００３５】
３)多官能性架橋剤としては特に制限されなく、目的により適宜選択して用いることができ、前記感光性組成物を用いて形成される感光層の硬化後の膜の強度を改良させるために現像性などに影響を与えない範囲内で用いる。このような多官能性架橋剤の例としては、ポリエチレングリコールモノ(メタ)アクリレート、ポリプロピレングリコールモノ(メタ)アクリレート、フェノキシエチル(メタ)アクリレート、ポリエチレングリコール(メタ)アクリレート、ポリプロピレングリコール(メタ)アクリレート、トリメチロールエタントリアクリレート、トリメチロールプロパントリアクリレート、ネオペンチルグリコール(メタ)アクリレート、ペンタエリスリトールテトラアクリレート、ペンタエリスリトールトリアクリレート、ジペンタエリスリトールペンタアクリレート、およびジペンタエリスリトールヘキサアクリレートからなる群より選択される１種以上が挙げられるが、これに限定されない。
【００３６】
また、カプロラクトンを導入した多官能性架橋剤としては、ジペンタエリスリトールに導入したＫＡＹＡＲＡＤ ＤＰＣＡ-２０、３０、６０、１２０等とＦＡ-２Ｄ、ＦＡ１ＤＴ、ＦＡ-３等があり、テトラ３６-１８ヒドロフリルアクリレートに導入したＫＡＹＡＲＡＤ ＴＣ-１１０Ｓ、またはネオペンチルグリコールヒドロキシピバレートに導入したＫＡＹＡＲＡＤ ＨＸ-２２０、ＫＡＹＡＲＡＤ ＨＫ-６２０等がある。その他の使用可能な多官能性架橋剤としてはビスフェノールＡ誘導体のエポキシアクリレート、ノボラック-エポキシアクリレート、ウレタン系の多官能性アクリレートがあり、ウレタン系の多官能性アクリレートとしてはＵ-３２４Ａ、Ｕ１５ＨＡ、Ｕ-４ＨＡの中から選択される少なくとも１種を用いることができる。 
【００３７】
前記多官能性架橋剤の含有量は、全感光性樹脂組成物に対して１〜３０重量％で含まれることが望ましい。
【００３８】
また、本発明の４)光開始剤としては、２,４-トリクロロメチル-(４'-メトキシフェニル)-６-トリアジン、２,４-トリクロロメチル-(４'-メトキシスチリル)-６-トリアジン、２,４-トリクロロメチル-(ピペロニル)-６-トリアジン、２,４-トリクロロメチル-(３',４'-ジメトキシフェニル)-６-トリアジン、および３-{４-[２,４-ビス(トリクロロメチル)-ｓ-トリアジン-６-イル]フェニルチオ}プロパン酸からなる群より選択されるトリアジン化合物と、
２,２'-ビス(２-クロロフェニル)-４,４',５,５'-テトラフェニルビイミダゾール、および２,２'-ビス(２,３-ジクロロフェニル)-４,４',５,５'-テトラフェニルビイミダゾールからなる群より選択されるビイミダゾール化合物と、
２-ヒドロキシ-２-メチル-１-フェニルプロパン-１-オン、１-(４-イソプロピルフェニル)-２-ヒドロキシ-２-メチルプロパン-１-オン、４-(２-ヒドロキシエトキシ)-フェニル(２-ヒドロキシ)プロピルケトン、１-ヒドロキシシクロヘキシルフェニルケトン、２,２-ジメトキシ-２-フェニルアセトフェノン、２-メチル-(４-メチルチオフェニル)-２-モルホリノ-１-プロパン-１-オン(Ｉｒｇａｃｕｒｅ-９０７)、および２-ベンジル-２-ジメチルアミノ-１-(４-モルホリノフェニル)-ブタン-１-オン(Ｉｒｇａｃｕｒｅ-３６９)からなる群より選択されるアセトフェノン系化合物と、
Ｃｉｂａ ｇｅｉｇｙ社のＩｒｇａｃｕｒｅ ＯＸＥ ０１、ＣＧＩ-２４２のようなＯ-アシルオキシム系化合物、４,４'-ビス(ジメチルアミノ)ベンゾフェノン、および４,４'-ビス(ジエチルアミノ)ベンゾフェノンからなる群より選択されるベンゾフェノン系化合物と、
２,４-ジエチルチオキサントン、２-クロロチオキサントン、イソプロピル チオキサントン、およびジイソプロピルチオキサントンからなる群より選択されるチオキサントン系化合物と、
２,４,６-トリメチルベンゾイルジフェニルホスフィンオキシド、ビス(２,６-ジメトキシベンゾイル)-２,４,４-トリメチルペンチルホスフィンオキシド、およびビス(２,６-ジクロロベンゾイル)プロピルホスフィンオキシドからなる群より選択されるホスフィンオキシド系化合物と、
３,３'-カルボニルビニル-７-(ジエチルアミノ)クマリン、３-(２-ベンゾチアゾリル)-７-(ジエチルアミノ)クマリン、３-ベンゾイル-７-(ジエチルアミノ)クマリン、３-ベンゾイル-７-メトキシ-クマリン、１０,１０'-カルボニルビス[１,１,７,７-テトラメチル-２,３,６,７-テトラヒドロ-１Ｈ,５Ｈ,１１Ｈ-Ｃｌ]-ベンゾピラノ[６,７,８-ｉｊ]-キノリジン-１１-オンからなる群より選択されるクマリン系化合物との中から選択される１種以上の化合物がであり、その含有量は通常水準であれば良い。
【００３９】
また、５)着色顔料としては、所望のマトリックスの色により適宜選択して用いることができ、特にブラックマトリックスではカーボンブラックを着色顔料として使用するが、その含有量と種類はこれに限定されない。
【００４０】
上述した組成以外にも、本発明で目的とする感光性組成物の物性を低下させない範疇内で界面活性剤、充填剤、消泡剤、難燃剤、酸化防止剤などのようなその他の成分を併用して用いることができ、これらの具体的な例は通常使用するものであればさほど限定されない。 
【００４１】
前記のような組成を有する感光性樹脂組成物を用いた感光層は、前記組成物をスピンコーティング、スリットスピンコーティング、ロールコーティング、ダイコーティング、カーテンコーティングなどの通常の方法により塗布し、露光および現像工程を経て形成させる。露光および現像工程も通常の感光性樹脂組成物を利用した感光層の形成時に用いられる方法が採用され、特に限定されない。
【００４２】
前記露光工程時に用いられる光源としては、電磁波、可視光、電子線、Ｘ-線、レーザ光などがあり、特に限定されない。また、前記光照射手段による光照射方法としては、例えば、高圧水銀灯、キセノン灯、カーボンアーク灯、ハロゲンランプ、コピー機用冷陰極管、ＬＥＤ、半導体レーザなどの公知の光源による照射方法が挙げられる。 
【００４３】
現像工程は、前記の露光された感光層を硬化させた後、未硬化領域を除去することから永久パターンを形成する工程である。
【００４４】
前記現像液としては、特に制限されなく、目的に応じて適宜選択できるが、例えば、アルカリ金属またはアルカリ土類金属の水酸化物あるいは炭酸塩、炭酸水素塩、アンモニア水、４級アンモニウム塩の水溶液などが望ましい。その中でも炭酸ナトリウム水溶液が特に望ましい。
【００４５】
前記現像液は、界面活性剤、消泡剤、有機塩基(例えば、ベンジルアミン、エチレンジアミン、エタノールアミン、水酸化テトラメチルアンモニウム、ジエチレントリアミン、トリエチレンペンタミン、モルホリン、トリエタノールアミンなど)や、現像を促進させるために有機溶剤(例えば、アルコール類、ケトン類、エステル類、エーテル類、アミド類、ラクトン類など)等と併用しても良い。また、前記現像液は、水またはアルカリ水溶液と有機溶剤を混合した水系現像液であっても良く、有機溶剤を単独で用いても良い。
【００４６】
本発明の感光層の厚さは目的に応じて異なるが、１〜５μｍが望ましい。
【００４７】
(実施の形態)
本発明を実施例により詳しく説明するが、本発明はこれらの実施例により限定されるものではない。
【００４８】
製造実施例１:ウレタン結合を有するフルオレン系樹脂重合体の合成
５００ｍｌの３口フラスコにフルオレン基を含むジオール化合物のビスフェノールフルオレンエポキシアクリレート(Ｂｉｓｐｈｅｎｏｌ ｆｌｕｏｒｅｎｅ ｅｐｏｘｙ ａｃｒｙｌａｔｅ:ＢＰＦＥ)８４.５２ｇ(０.１３９３モル)とイソホロンジイソシアネート１５.４８ｇ(０.０６９６モル)を添加して溶媒２１４.３６ｍｌに溶解させた後、溶媒の還流下で１０時間撹はんし反応させてウレタン結合を生成させた。その後、テトラヒドロフタル酸無水物２７.５５ｇ(０.１８１１モル)を添加し、追加に５時間反応させて酸基を含むフルオレン系樹脂重合体３４１.９１ｇを得た。
【００４９】
前記ウレタン結合を含むフルオレン系樹脂の酸価は８０ｍｇＫＯＨ/ｇであった。ＧＰＣにて測定したポリスチレン換算重量平均分子量は３,５００ｇ/ｍｏｌであった。
【００５０】
前記ウレタン結合を含むフルオレン系樹脂の合成結果は、ＦＴ-ＩＲ ｓｐｅｃｔｒｏｓｃｏｐｙを測定して２,２５０ｃｍ−１付近のイソシアネート基が全て消耗したことを確認した(図１参照)。
【００５１】
製造実施例２:ウレタン結合を有するフルオレン系樹脂重合体の合成
酸無水物としてコハク酸無水物１８.１２ｇ(０.１８１１モル)を用いたことを除いては、前記実施例１と同様の方法でフルオレン系樹脂重合体を合成した。
【００５２】
前記ウレタン結合を含むフルオレン系樹脂の酸価は８３ｍｇＫＯＨ/ｇであった。ＧＰＣにて測定したポリスチレン換算重量平均分子量は３,３００ｇ/ｍｏｌであった。
【００５３】
前記ウレタン結合を含むフルオレン系樹脂の合成結果は、ＦＴ-ＩＲ ｓｐｅｃｔｒｏｓｃｏｐｙを測定して２,２５０ｃｍ−１付近のイソシアネート基が全て消耗したことを確認した(図２参照)。
【００５４】
製造比較例１
５００ｍｌの３口フラスコにジオール化合物のビスフェノールフルオレン エポキシアクリレート(Ｂｉｓｐｈｅｎｏｌ ｆｌｕｏｒｅｎｅ ｅｐｏｘｙ ａｃｒｙｌａｔｅ:ＢＰＦＥ)１５４.９２ｇ(０.２５５４モル)とジフェニル酸二無水物４５.０８ｇ(０.１５３２モル)を添加して溶媒４５.６４ｍｌに溶解させた後、溶媒の還流下で１０時間撹はんし反応させてフルオレン系樹脂重合体２４５.６４ｇを得た。
【００５５】
前記フルオレン系樹脂重合体の酸価は１０５ｍｇＫＯＨ/ｇであった。ＧＰＣにて測定したポリスチレン換算重量平均分子量は４,０００ｇ/ｍｏｌであった。
【００５６】
実施例１
前記製造実施例１により得られたフルオレン系樹脂重合体２０ｇ、多官能性架橋剤のジペンタエリスリトールヘキサアクリレート(ＤＰＨＡ)１０ｇ、着色顔料のカーボンブラック５０ｇ、光開始剤３.０ｇ、界面活性剤１ｇを溶媒ＰＧＭＥＡ５０ｇに溶解させて感光性樹脂組成物を製造した。
【００５７】
前記組成物をガラス基板にスピンコーティング法により乾燥させた後の膜厚が１.０μｍとなるように塗布し、８０℃のオーブンで３０分間乾燥させて感光層を形成した。その後、波長４０５ｎｍのレーザ光を用いて所望の配線パターンが得られるように照射および露光させた後、１重量％の炭酸ソーダ水溶液を用いて６０秒間スプレー現像(スプレー圧:２.０ｋｇｆ/ｃｍ２)を行い未露光部分を除去した。
【００５８】
実施例２
前記製造実施例２により得られたフルオレン系樹脂重合体４０ｇ、多官能性架橋剤のジペンタエリスリトールヘキサアクリレート(ＤＰＨＡ)１５ｇ、着色顔料のカーボンブラック５０ｇ、光開始剤４.０ｇ、界面活性剤１ｇを溶媒ＰＧＭＥＡ５０ｇに溶解させて感光性樹脂組成物を製造した。これを用いて前記実施例１と同様の過程を経て感光層を形成した。
【００５９】
比較例１
前記製造比較例１により得られたフルオレン系樹脂重合体を用いることを除いては、前記実施例１と同様の方法で感光性樹脂組成物を製造した。これを用いて前記実施例１と同様の過程を経て感光層を形成した。
【００６０】
前記実施例および比較例により得られた感光性樹脂組成物が有する現像性、耐化学性、および感光層の感度改善効果を次のように測定し、その結果を表１に示す。
【００６１】
− 現像マージン：現像時に所望のパターンが形成された以後からパターンが剥離される前までのパターンの原形保存時間を意味し、次のように評価した。
○:パターンの原形保存時間が長い。
△:パターンの原形保存時間が短い。
×:パターンが形成されて直ぐパターンの剥離が発生する。
【００６２】
− 耐化学性：前記得られた各基板をＮＭＰ溶液中に４０℃で１０分間漬けた後、コーティング膜の外観の変化を目視で観察して耐化学性を評価した。この際、外観の変化がないものを良好(○)、若干の状態変化が感知されるものを中間(△)、外観が剥離されたり溶剤の色が変質したものを不良(Ｘ)で表した。
【００６３】
− 感度：Ｌｉｎｅ ＆ ｓｐａｃｅ ｍａｓｋを用いて露光を行った時、現像後に残っている最小ピクセルの大きさ(露光量１００ｍＪ、現像時間６０秒)を測定した。
【表１】
2010523756.tif 000007
【００６４】
前記表１の結果から確認できるように、本発明により合成されたウレタン結合を有する新規なフルオレン系樹脂重合体を感光性樹脂組成物のバインダー樹脂として使用した時、現像性に優れ、耐化学性が向上すると共に、感度改善効果にも優れる。 
【図１】
2010523756.tif 000012
【図２】
2010523756.tif 000013
【手続補正書】
【提出日】平成21年9月30日(2009.9.30)
【手続補正１】
【補正対象書類名】特許請求の範囲
【補正対象項目名】全文
【補正方法】変更
【補正の内容】
【特許請求の範囲】
【請求項１】
次の一般式１で表されるウレタン基を含むフルオレン系樹脂重合体。
【化１】
2010523756.tif 000014
式中、Ｒ１はジイソシアネートから誘導された２価の炭化水素基であり、Ｒ２は酸無水物から誘導された酸成分を構成する基であり、ｍは０〜３であり、ｎは３〜８である。
【請求項２】
前記重合体の酸価は６０〜１２０ＫＯＨｍｇ/ｇであることを特徴とする請求項１に記載のウレタン基を含むフルオレン系樹脂重合体。
【請求項３】
前記重合体のポリスチレン換算重量平均分子量は３,０００〜６,０００であることを特徴とする請求項１または２に記載のウレタン基を含むフルオレン系樹脂重合体。
【請求項４】
フルオレン基を含むジオール化合物とジイソシアネートを反応させるステップと、
前記反応物に酸無水物を添加して反応させるステップと、を含む請求項１に記載の一般式１で表されるウレタン基を含むフルオレン系樹脂重合体の製造方法。
【請求項５】
前記フルオレン基を含むジオール化合物とジイソシアネートの反応当量比は１.１:１〜３:１であることを特徴とする請求項４に記載の製造方法。
【請求項６】
前記フルオレン基を含むジオール化合物は次の一般式２で表されることを特徴とする請求項４または５に記載の製造方法。
【化２】
2010523756.tif 000015
式中、ｍは０〜３である。
【請求項７】
前記ジイソシアネートは次の一般式３で表されることを特徴とする請求項４から６の何れか１項に記載の製造方法。
(化３)
ＮＣＯ-Ｒ１-ＮＣＯ
式中、Ｒ１は２価の炭化水素基である。
【請求項８】
前記ジイソシアネートは、トリメチレンジイソシアネート、テトラメチレンジイソシアネート、ヘキサメチレンジイソシアネート、ペンタメチレンジイソシアネート、１,２-プロピレンジイソシアネート、２,３-ブチレンジイソシアネート、１,３-ブチレンジイソシアネート、ドデカメチレンジイソシアネート、２,４,４-トリメチルヘキサメチレンジイソシアネート、ｗ,ｗ'-ジイソシアネート-１,３-ジメチルベンゼン、ｗ,ｗ'-ジイソシアネート-１,４-ジメチルベンゼン、ｗ,ｗ'-ジイソシアネート-１,３-ジエチルベンゼン、１,４-テトラメチルキシレンジイソシアネート、１,３-テトラメチルキシレンジイソシアネート、イソホロンジイソシアネート、１,３-シクロペンタンジイソシアネート、１,３-シクロヘキサンジイソシアネート、１,４-シクロヘキサンジイソシアネート、メチル-２,４-シクロヘキサンジイソシアネート、メチル-２,６-シクロヘキサンジイソシアネート、４,４'-メチレンビスイソシアネートメチルシクロヘキサン、２,５-イソシアネートメチルビシクロ[２,２,２]ヘプタン、および２,６-イソシアネートメチルビシクロ[２,２,１]ヘプタンからなる群より選択されることを特徴とする請求項７に記載の製造方法。
【請求項９】
前記フルオレン基を含むジオール化合物は次の一般式４で表されるジオール化合物をさらに含むことを特徴とする請求項４から８の何れか１項に記載の製造方法。
【化４】
2010523756.tif 000016
式中、Ｒは水素またはメチル基であり、Ｘは、Ｃ１〜Ｃ１０のアルキレン、-(ＣＨ２ＣＨ２Ｏ)ｎＣＨ２ＣＨ２-(ここで、ｎは１〜１０の整数)、-(ＣＨＣＨ３ＣＨ２)ｎＯＣＨＣＨ３ＣＨ２-(ここで、ｎは１〜１０の整数)、
【化５】
2010523756.tif 000017
(ここで、Ｚは、直接結合またはＣ１〜Ｃ６のアルキレン、ケトン、-Ｏ-、-Ｓ-、-ＳＯ２-、ヘキサフルオロプロピレン、-ＯＣ６Ｈ４Ｏ-、および-ＯＣ６Ｈ４Ｃ(ＣＨ３)２Ｃ６Ｈ４Ｏ-からなる群より選択されるいずれか一つである。)、９,９-ビスフェノールフルオレニル、９,９-ビス(４'-エトキシフェニル)フルオレニルからなる群より選択されるものである。
【請求項１０】
前記酸無水物は、コハク酸無水物、グルタル酸無水物、メチルコハク酸無水物、マレイン酸無水物、メチルマレイン酸無水物、フタル酸無水物、１,２,３,６-テトラヒドロフタル酸無水物、３,４,５,６-テトラヒドロフタル酸無水物、ヘキサヒドロフタル酸無水物およびシス-５-ノルボルネン-(エンド、エキソ)-２,３-ジカルボン酸無水物からなる群より選択される１種以上であることを特徴とする請求項４から９の何れか１項に記載の製造方法。
【請求項１１】
前記酸無水物は、前記フルオレン基を含むジオール化合物の残存アルコールと反応することを特徴とする請求項４から１０の何れか１項に記載の製造方法。
【請求項１２】
請求項１に記載のウレタン基を含むフルオレン系樹脂重合体を含むネガ型感光性樹脂組成物。
【請求項１３】
前記ウレタン基を含むフルオレン系樹脂重合体は、全感光性樹脂組成物に対して１〜３０重量％で含まれることを特徴とする請求項１２に記載のネガ型感光性樹脂組成物。
【請求項１４】
前記ネガ型感光性樹脂組成物は、溶媒、多官能性架橋剤、光開始剤、および着色顔料をさらに含むことを特徴とする請求項１２または１３に記載のネガ型感光性樹脂組成物。
【請求項１５】
請求項１２〜１４のうちいずれか１項に記載のネガ型感光性樹脂組成物により形成されたブラックマトリックス。
【請求項１６】
請求項１５に記載のブラックマトリックスを含むカラーフィルタ。
【請求項１７】
請求項１６に記載のカラーフィルタを含む液晶表示素子。
【国際調査報告】
2010523756.tif 000018
2010523756.tif 000019